СПОСОБЫ ВОССТАНОВЛЕНИЯ ИЗНОШЕННЫХ ИЛИ РАЗРУШЕННЫХ РЕЗЦОВ "PDC", ВОССТАНОВЛЕННЫЕ ТАКИМ СПОСОБОМ РЕЗЦЫ, И ПРИМЕНЕНИЕ ВОССТАНОВЛЕННЫХ РЕЗЦОВ "PDC" В БУРОВЫХ ДОЛОТАХ, ИЛИ ДРУГИХ ИНСТРУМЕНТАХ

1. Способ восстановления поврежденного резца, содержащий этапы, на которых используют поврежденный поликристаллический алмазный резец, содержащий
поврежденное несущее основание, имеющее, по меньшей мере, одну пустоту,
поликристаллическую алмазную пластину, соединенную с поврежденным несущим основанием, и выполненную из поликристаллической алмазной структуры, образующей множество внутрипоровых пространств между ними и каталитический материал, расположенный внутри одного, или более внутрипоровых пространств,
устанавливают поврежденный поликристаллический алмазный резец в приспособлении для фиксации восстанавливаемого резца
наполняют приспособление фиксации восстанавливаемого резца упрочняющим составом,
связывают упрочняющий состав с поврежденным несущим основанием и формируют обработанный резец,
удаляют обработанный резец из приспособления фиксации восстанавливаемого резца, и
удаляют участок упрочняющего состава из обработанного резца и формируют восстановленный резец.
2. Способ по п. 1, отличающийся тем, что приспособление для фиксации восстанавливаемого резца содержит
основание, имеющее внутреннюю поверхность, и
по меньшей мере, одну боковую стенку, продолжающуюся, по существу, ортогонально основанию, причем основание и, по меньшей мере, одна боковая стенка совместно образуют первую полость.
3. Способ по п. 2, отличающийся тем, что основание содержит вторую полость, продолжающуюся внутрь от внутренней поверхности, причем вторая полость сообщена с первой полостью, и имеет размеры, обеспечивающие прием поликристаллической алмазной пластины поврежденного поликристаллического алмазного резца.
4. Способ по п. 3, отличающийся тем, что высота второй полости, по существу, равна толщине поликристаллической алмазной пластины поврежденного алмазного резца.
5. Способ по п. 2, отличающийся тем, что этап размещения внутри приспособления для фиксации восстанавливаемого резца включает этапы, на которых
располагают поликристаллическую алмазную пластину поврежденного поликристаллического алмазного резца внутри второй полости, и
располагают поврежденное несущее основание внутри первой полости.
6. Способ по п. 2, отличающийся тем, что дополнительно используют теплопоглотитель, термически соединенный с основанием.
7. Способ по п. 1, отличающийся тем, что упрочняющий состав содержит металлический материал, представляющий собой серебро, или соединения серебра, или смеси из соединения никеля, хрома, бора и кремния.
8. Способ по п. 1, отличающийся тем, что упрочняющий состав содержит карбид титана.
9. Способ по п. 1, отличающийся тем, что температура плавления упрочняющего состава составляет менее, около 700°С.
10. Способ по п. 1, отличающийся тем, что этап, на котором связывают упрочняющий состав с поврежденным несущим основанием и формируют обработанный резец, содержит, по меньшей мере, один процесс микроволнового спекания процесса спекания искровым разрядом.
11. Способ по п. 1, отличающийся тем, что этап, на котором связывают упрочняющий состав с поврежденным несущим основанием и формируют обработанный резец, содержит этап, на котором поддерживают температуру поликристаллической алмазной пластины поврежденного поликристаллического алмазного резца менее чем примерно 700°С.
12. Способ по п. 1, отличающийся тем, что восстановленный резец содержит поликристаллическую алмазную пластину и восстановленное несущее основание, соединенное с поликристаллической алмазной пластиной, причем восстановленное несущее основание содержит поврежденное несущее основание и упрочняющий состав, размещенный внутри, по меньшей мере, одной пустоты.
13. Способ по п. 12, отличающийся тем, что диаметр поликристаллической алмазной пластины и диаметр восстановленного несущего основания являются одинаковыми.
14. Способ по п. 1, отличающийся тем, что дополнительно покрывают, по меньшей мере, один участок поврежденного несущего основания расплавленным кобальтом.
15. Способ восстановления поврежденного резца, содержащий этапы, на которых
используют поврежденный поликристаллический алмазный резец, содержащий поврежденное несущее основание, имеющее, по меньшей мере, одну пустоту,
поликристаллическую алмазную пластину, соединенную с поврежденным несущим основанием, и выполненную из поликристаллической алмазной структуры, образующей множество внутрипоровых пространств между ними и каталитический материал, расположенный внутри одного, или более внутрипоровых пространств,
связывают упрочняющий состав внутри, по меньшей мере, одной пустоты поврежденного несущего основания и формируют обработанный резец; и
удаляют участок упрочняющего состава из обработанного резца и формируют восстановленный резец.
16. Способ по п. 15, отличающийся тем, что дополнительно термически соединяют теплопоглотитель с поликристаллической алмазной пластиной поврежденного резца.
17. Способ по п. 15, отличающийся тем, что упрочняющий состав содержит металлический материал, представляющий собой, по меньшей мере один из следующих: серебро, соединения серебра, смеси из соединения никеля, хрома, бора и кремния.
18. Способ по п. 15, отличающийся тем, что упрочняющий состав содержит карбид титана.
19. Способ по п. 15, отличающийся тем, что температура плавления упрочняющего состава составляет менее чем примерно 700°С.
20. Способ по п. 15, отличающийся тем, что этап, на котором связывают упрочняющий состав внутри, по меньшей мере, одной пустоты поврежденного несущего основания и формируют обработанный резец, содержит сварочный процесс.
21. Способ по п. 1, отличающийся тем, что этап, на котором связывают упрочняющий состав внутри, по меньшей мере, одной пустоты поврежденного несущего основания и формируют обработанный резец, содержит ступень, на которой поддерживают температуру поликристаллической алмазной пластины поврежденного поликристаллического алмазного резца менее чем примерно 700°С.
22. Способ по п. 15, отличающийся тем, что восстановленный резец содержит поликристаллическую алмазную пластину и восстановленное несущее основание, соединенное с поликристаллической алмазной пластиной, причем восстановленное несущее основание содержит поврежденное несущее основание и упрочняющий состав, размещенный внутри, по меньшей мере, одной пустоты.
23. Способ по п. 22, отличающийся тем, что диаметр поликристаллической алмазной пластины и диаметр восстановленного несущего основания являются одинаковыми.
24. Способ по п. 15, отличающийся тем, что дополнительно покрывают, по меньшей мере, один участок поврежденного несущего основания расплавленным кобальтом.
25. Способ по п. 15, отличающийся тем, что удаляют участок упрочняющего состава из обработанного резца и формируют восстановленный резец, применяя устройство шлифования наружного диаметра (OD grinder).
26. Восстановленный поликристаллический резец, содержащий
поврежденное несущее основание, имеющее, по меньшей мере, одну пустоту,
поликристаллическую алмазную пластину, соединенную с поврежденным несущим основанием, и выполненную из поликристаллической алмазной структуры, образующей множество внутрипоровых пространств между ними и каталитический материал, расположенный внутри одного, или более внутрипоровых пространств, и
упрочняющий состав, расположенный внутри, по меньшей мере, одной пустоты поврежденного несущего основания, и соединенный с поврежденным несущим основанием,
причем, поврежденное несущее основание и упрочняющий состав, совместно, формируют полный замкнутый контур.
27. Восстановленный поликристаллический резец по п. 26, отличающийся тем, что упрочняющий состав содержит металлический материал, представляющий собой, по меньшей мере, один из следующих: серебро, соединения серебра, смеси из соединения никеля, хрома, бора и кремния.
28. Восстановленный поликристаллический резец по п. 26, отличающийся тем, что упрочняющий состав содержит карбид вольфрама.
29. Восстановленный поликристаллический резец по п. 26, отличающийся тем, что температура плавления упрочняющего состава составляет менее чем примерно 700°С.
30. Скважинный инструмент, содержащий
восстановленный поликристаллический резец, включающий в себя
поврежденное несущее основание, имеющее, по меньшей мере, одну пустоту,
поликристаллическую алмазную пластину, соединенную с поврежденным несущим основанием, и выполненную из поликристаллической алмазной структуры, образующей множество внутрипоровых пространств между ними и каталитический материал, расположенный внутри одного, или более внутрипоровых пространств, и
упрочняющий состав, расположенный внутри, по меньшей мере, одной пустоты поврежденного несущего основания, и соединенный с поврежденным несущим основанием,
причем, поврежденное несущее основание и упрочняющий состав, совместно, формируют полный замкнутый контур.
31. Скважинный инструмент по п. 30, отличающийся тем, что упрочняющий состав содержит металлический материал, представляющий собой, по меньшей мере, один из следующих: серебро, соединения серебра, смеси из соединения никеля, хрома, бора и кремния.
32. Скважинный инструмент по п. 30, отличающийся тем, что упрочняющий состав содержит карбид вольфрама.
33. Скважинный инструмент по п. 30, отличающийся тем, что температура плавления упрочняющего состава составляет менее чем примерно 700°С.